【事件の表示】
　特許第６０８１９８９号発明「トレッドが高トランス含量を有するＳＢＲエマルジョンを含むタイヤ」の特許異議申立事件について、次のとおり決定する。
【結　論】
　特許第６０８１９８９号の特許請求の範囲を訂正請求書に添付された訂正特許請求の範囲のとおり、訂正後の請求項［１〜９］について訂正することを認める。
　特許第６０８１９８９号の請求項１〜７、９に係る特許を維持する。
　特許第６０８１９８９号の請求項８に係る特許についての特許異議の申立てを却下する。
【理　由】
第１　主な手続の経緯等 
　
　特許第６０８１９８９号（設定登録時の請求項の数は９。以下、「本件特許」という。）は、平成２４年５月４日（パリ条約による優先権主張　２０１１年５月６日　フランス共和国（ＦＲ））を国際出願日とする特願２０１４−５０９６９２号に係るものであって、平成２９年１月２７日に設定登録され、特許掲載公報が、同年２月１５日に発行された。
　特許異議申立人　中村光代（以下、単に「異議申立人」という。）は、平成２９年８月１５日、本件特許の請求項１ないし９に係る発明についての特許に対して特許異議の申立てをした。
　当審において、平成２９年１０月１２日付けで取消理由を通知したところ、特許権者は、平成３０年１月１５日付けで、訂正請求書及び意見書を提出したので、同年１月１８日付けで異議申立人に対して特許法第１２０条の５第５項に基づく通知をしたところ、異議申立人は、同年２月２２日付けで意見書を提出した。
　当審において、同年４月５日付けで取消理由＜決定の予告＞を通知したところ、特許権者は、同年７月９日付けで、訂正請求書（以下、当該訂正請求書による訂正請求を「本件訂正請求」という。）及び意見書を提出したので、同年７月１８日付けで異議申立人に対して特許法第１２０条の５第５項に基づく通知をしたところ、異議申立人は、同年８月２１日付けで意見書を提出した。
　なお、平成３０年１月１５日付けの訂正請求書は、取り下げられたものとみなされる。（特許法第１２０条の５第７項）
　
第２　訂正の適否についての判断
　
１　訂正の内容
　
　本件訂正請求による訂正の内容は、以下の訂正事項１ないし３のとおりである。なお、下線については訂正箇所に当審が付したものである。
　
　訂正事項１
　訂正前の特許請求の範囲の請求項１に
「トレッドが少なくとも:
　- 第１のジエンエラストマーとして、３５から６５ｐｈｒまでの、トランス−１，４−ブタジエニル単位の含量がブタジエニル単位の全体の５０質量％よりも多いエマルジョンスチレン／ブタジエンコポリマー「Ｅ−ＳＢＲ」;
　- 第２のジエンエラストマーとして、３５から６５ｐｈｒまでのポリブタジエン(ＢＲ);
　- 必要により、第３のジエンエラストマーとして、０から３０ｐｈｒまでの他のジエンエラストマー;
　- ９０から１５０ｐｈｒまでのシリカ;
　- 必要により、１０ｐｈｒ未満のカーボンブラック
　- 可塑化系
を含み、可塑化系が:
　　- １０と６０ｐｈｒの間の含量Ａの、Ｔｇが２０℃よりも高い炭化水素樹脂;
　　- １０と６０ｐｈｒの間の含量Ｂの、２０℃で液体であり且つＴｇが−２０℃よりも低い可塑剤を含み; 
　　- Ａ＋Ｂが５０と１００ｐｈｒの間にある、
ゴム組成物を含んでいるタイヤ。」
とあるのを、
「トレッドが少なくとも:
　- 第１のジエンエラストマーとして、３５から６５ｐｈｒまでの、トランス−１，４−ブタジエニル単位の含量がブタジエニル単位の全体の５０質量％よりも多いエマルジョンスチレン／ブタジエンコポリマー「Ｅ−ＳＢＲ」;
　- 第２のジエンエラストマーとして、３５から６５ｐｈｒまでのポリブタジエン(ＢＲ);
　- 必要により、第３のジエンエラストマーとして、０から３０ｐｈｒまでの他のジエンエラストマー;
　- ９０から１５０ｐｈｒまでのシリカ;
　- 必要により、１０ｐｈｒ未満のカーボンブラック
　- 可塑化系
を含み、可塑化系が:
　　- １０と６０ｐｈｒの間の含量Ａの、Ｔｇが２０℃よりも高い炭化水素樹脂;
　　- １０と６０ｐｈｒの間の含量Ｂの、２０℃で液体であり且つＴｇが−２０℃よりも低い可塑剤を含み; 
　　- Ａ＋Ｂが５０と１００ｐｈｒの間にある、
ゴム組成物を含んでいるタイヤ
であって、
液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ、
ゴム組成物が、１以上の下記式（Ｉ）のチアゾール化合物を含む場合を除く、前記
＜イメージ　チアゾール＞
 
（式中、Ｒ
１
およびＲ
２
は、個々に、Ｈ、或いは線状、枝分れまたは環状のアルキル基およびアリール基から選ばれ、必要に応じて１個以上のヘテロ原子によって遮断されたＣ
１
〜Ｃ
２５
炭化水素基を示し、Ｒ
１
およびＲ
２
は、一緒になって非芳香族環を形成し得；
　Ｒ
３
は、
　必要に応じて１個以上のヘテロ原子によって遮断され、且つ必要に応じて１個以上の環状Ｃ
３
〜Ｃ
１０
アルキルまたはＣ
６
〜Ｃ
１２
アリール基によって置換されている線状または枝分れのＣ
１
〜Ｃ
２５
アルキル基；または、
　必要に応じて１個以上のヘテロ原子によって遮断され、且つ必要に応じて１個以上の線状、枝分れまたは環状のＣ
１
〜Ｃ
２５
アルキルまたはＣ
６
〜Ｃ
１２
アリール基（これらの基は必要に応じて１個以上のヘテロ原子によって遮断されている）によって置換されている環状のＣ
３
〜Ｃ
１０
アルキル基；
を示す）。
と訂正する。
請求項１を直接又は間接的に引用する請求項２ないし７及び９も同様に訂正する。
　
　訂正事項２　
　訂正前の特許請求の範囲の請求項８を削除する。
　
　訂正事項３　
　訂正前の特許請求の範囲の請求項９に
「液体可塑剤が、ＭＥＳオイル、ＴＤＡＥオイル、ナフテンオイル、植物油及びこれらのオイルの混合物からなる群より選ばれる、請求項８に記載のタイヤ。」
とあるのを、
「液体可塑剤が、ＭＥＳオイル、ＴＤＡＥオイル、ナフテンオイル、植物油及びこれらのオイルの混合物からなる群より選ばれる、請求項
１〜７
と訂正する。
　
２　訂正の目的の適否、一群の請求項、新規事項の有無、及び特許請求の範囲の拡張・変更の存否
　
（１）　訂正事項１について
　
　ア　この訂正は、訂正前の請求項１は、「Ｔｇが２０℃よりも高い液体可塑剤」の種類については特定していないものを、「液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ、」と特定する訂正（以後、「訂正事項イ」という。）と、訂正前の請求項１は、組成物が「１以上の下記式（Ｉ）のチアゾール化合物
 （式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）。」を含む場合を除外していなかったものを、訂正により当該チアゾール化合物を含むものを除外する訂正（以後、「訂正事項ロ」という。）である。
　
　イ　訂正事項イは、Ｔｇが２０℃よりも高い液体可塑剤の種類について具体的に特定するものであるから、特許請求の範囲の減縮するものであり、訂正事項ロは、組成物が上記所定のチアゾール化合物を含む場合を除外することにより、訂正後の請求項１において組成物の態様の範囲を減縮するものである。
　よって、当該訂正事項１は、特許法第１２０条の５第２項ただし書第１号に規定する特許請求の範囲の減縮を目的とするものである。
　
　ウ　訂正事項イは、Ｔｇが２０℃よりも高い液体可塑剤の種類を減縮するものであり、願書に添付した明細書の段落【００１７】の記載から、願書に添付した明細書又は特許請求の範囲に記載した事項の範囲内の訂正であって、カテゴリーや対象、目的を変更するものではなく、実質上特許請求の範囲の変更又は拡張するものでもない。
　
　エ　訂正事項ロは、特定のチアゾール化合物を含むものを除外するものであるが、訂正事項ロは、単に所定のチアゾール化合物を含む場合を削除するにすぎないものであって、当該訂正により新たな技術的事項を導入しないものであることが明らかであるから、カテゴリーや対象、目的を変更するものではなく、願書に添付した明細書又は特許請求の範囲に記載した事項の範囲内の訂正であって、実質上特許請求の範囲の変更又は拡張するものでもない。
　
　オ　よって、訂正事項１は、特許法第１２０条の５第２項ただし書第１号に掲げる事項を目的とし、同法第１２０条の５第９項で準用する同法第１２６条第５項及び第６項に適合するものである。
　
（２）　訂正事項２について
　
　訂正事項２は、訂正前の請求項８を削除するものであるから、特許法第１２０条の５第２項ただし書第１号に規定する特許請求の範囲の減縮を目的とする訂正である。
　そして、当該訂正事項２は、新規事項の追加に該当せず、また、実質上特許請求の範囲を拡張し、又は変更するものではないから、同法第１２０条の５第９項で準用する同法第１２６条第５項及び第６項に適合するものである。
　
（３）　訂正事項３について
　
　訂正事項３は、訂正事項２において請求項８が削除されたことに伴い、訂正前の請求項９における引用請求項において請求項８を引用しないようにするものであって、引用する請求項の一部を削除することになるから、特許法第１２０条の５第２項ただし書第１号に規定する特許請求の範囲の減縮を目的とする訂正である。
　そして、当該訂正事項３は、新規事項の追加に該当せず、また、実質上特許請求の範囲を拡張し、又は変更するものではないから、同法第１２０条の５第９項で準用する同法第１２６条第５項及び第６項に適合するものである。
　
（４）　一群の請求項について
　訂正前の請求項２ないし７及び９は、訂正前の請求項１を直接又は間接的に引用しているものであって、訂正事項１によって記載が訂正される請求項１に連動して訂正されるものである。
　したがって、訂正事項１ないし３は、訂正前の請求項１〜９という一群の請求項ごとに請求されたものであるから、特許法第１２０条の５第４項に適合するものである。
　
３　むすび
　
　以上のとおりであるから、本件訂正請求による訂正は、特許法第１２０条の５第２項ただし書第１号に掲げる事項を目的とするものであり、かつ、同条第４項、及び、同条第９項において準用する同法第１２６条第５項及び第６項の規定に適合するので、訂正請求書に添付された特許請求の範囲のとおり、訂正後の請求項［１〜９］について、訂正することを認める。
　
第３　本件発明
　
　上記第２のとおり、本件訂正請求による訂正は認められるので、本件特許の請求項１ないし９に係る発明（以下、それぞれ「本件特許発明１」ないし「本件特許発明９」という。）は、平成３０年７月９日付け訂正請求書に添付された特許請求の範囲の請求項１ないし９に記載された事項により特定される以下に記載のとおりのものである。 
　
「【請求項１】
トレッドが少なくとも:
　- 第１のジエンエラストマーとして、３５から６５ｐｈｒまでの、トランス−１，４−ブタジエニル単位の含量がブタジエニル単位の全体の５０質量％よりも多いエマルジョンスチレン／ブタジエンコポリマー「Ｅ−ＳＢＲ」;
　- 第２のジエンエラストマーとして、３５から６５ｐｈｒまでのポリブタジエン(ＢＲ);
　- 必要により、第３のジエンエラストマーとして、０から３０ｐｈｒまでの他のジエンエラストマー;
　- ９０から１５０ｐｈｒまでのシリカ;
　- 必要により、１０ｐｈｒ未満のカーボンブラック
　- 可塑化系
を含み、可塑化系が:
　　- １０と６０ｐｈｒの間の含量Ａの、Ｔｇが２０℃よりも高い炭化水素樹脂;
　　- １０と６０ｐｈｒの間の含量Ｂの、２０℃で液体であり且つＴｇが−２０℃よりも低い可塑剤を含み; 
　　- Ａ＋Ｂが５０と１００ｐｈｒの間にある、
ゴム組成物を含んでいるタイヤであって、
液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ、
ゴム組成物が、１以上の下記式（Ｉ）のチアゾール化合物を含む場合を除く、前記タイヤ
 （式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）。
【請求項２】
　Ｅ−ＳＢＲのトランス−１，４−ブタジエニル単位の含量が、ブタジエニル単位の全体の６０質量％よりも多い、請求項１に記載のタイヤ。
【請求項３】
　Ｅ−ＳＢＲのスチレン含量が、コポリマーの多くても５０質量％に等しい、請求項１又は２に記載のタイヤ。
【請求項４】
　ゴム組成物が、４５から６５ｐｈｒまでのＥ−ＳＢＲを含んでいる、請求項１〜３のいずれか１項に記載のタイヤ。
【請求項５】
　ゴム組成物が、３５から５５ｐｈｒまでのＢＲを含んでいる、請求項１〜４のいずれか１項に記載のタイヤ。
【請求項６】
　第３のジエンエラストマーが、天然ゴム、合成ポリイソプレン、ブタジエンコポリマー、イソプレンコポリマー及びこれらのエラストマーの混合物からなる群より選ばれる、請求項１〜５のいずれか１項に記載のタイヤ。
【請求項７】
　炭化水素樹脂が、シクロペンタジエンホモポリマー又はコポリマー樹脂、ジシクロペンタジエンホモポリマー又はコポリマー樹脂、テルペンホモポリマー又はコポリマー樹脂、Ｃ5留分ホモポリマー又はコポリマー樹脂、Ｃ9留分ホモポリマー又はコポリマー樹脂、α−メチルスチレンホモポリマー及びこれらの樹脂の混合物からなる群より選ばれる、請求項１〜６のいずれか１項に記載のタイヤ。
【請求項８】（削除）
【請求項９】
　液体可塑剤が、ＭＥＳオイル、ＴＤＡＥオイル、ナフテンオイル、植物油及びこれらのオイルの混合物からなる群より選ばれる、請求項１〜７に記載のタイヤ。」 
　
第４　取消理由の概要
　
　平成３０年４月５日付けで通知した取消理由＜決定の予告＞は、次の２つである。
「【理由１】　本件特許の請求項１ないし６に係る発明は、本件特許の優先日前に頒布された下記の刊行物１に記載された発明及び刊行物２ないし４に記載の技術事項並びに周知技術に基いて、その優先日前にその発明の属する技術の分野における通常の知識を有する者が容易に発明をすることができたものであって、特許法第２９条第２項の規定により特許を受けることができないから、その発明に係る特許は取り消すべきものである。
【理由２】　本件特許の請求項１ないし１０に係る発明は、本件特許の優先日前に頒布された下記の刊行物２に記載された発明及び刊行物３又は４に記載の技術事項並びに周知技術に基いて、その優先日前にその発明の属する技術の分野における通常の知識を有する者が容易に発明をすることができたものであって、特許法第２９条第２項の規定により特許を受けることができないから、その発明に係る特許は取り消すべきものである。
　　　　　　　　　　　　　　　　記
　・・・
　刊行物１：　欧州特許出願公開第２２０４４０６号（特許異議申立書の証拠方法である甲第１号証。以下、単に「甲１」という。）
　刊行物２：　国際公開第２０１１／０４２５２０号（特許異議申立書の証拠方法である甲第２号証。以下、単に「甲２」という。）
　刊行物３：　特開平８−２２５６８４号公報（特許異議申立書の証拠方法である甲第３号証。以下、単に「甲３」という。）
　刊行物４：特開２００２−２４１５４２号公報（特許異議申立書の証拠方法である甲第４号証。以下、単に「甲４」という。）
　刊行物５：特開２００８−６９３４７号公報（特許異議申立書の証拠方法である甲第５号証。以下、単に「甲５」という。）
　刊行物６：国際公開第２００２／００７７９号（特許異議申立書の証拠方法である甲第６号証。以下、単に「甲６」という。）
　刊行物７：特表２００３−５２１５７５号公報（特許異議申立書の証拠方法である甲第７号証。以下、単に「甲７」という。）
　刊行物８：特表２００３−５２１５７４号公報（特許異議申立書の証拠方法である甲第８号証。以下、単に「甲８」という。）
　刊行物９：特開２０１０−１４４１１０号公報（特許異議申立書の証拠方法である甲第９号証。以下、単に「甲９」という。）
　刊行物１０：特表２０１０−６５１０３号公報（特許異議申立書の証拠方法である甲第１０号証。以下、単に「甲１０」という。）
　刊行物１１：特表２０１１−５２０９８号公報（特許異議申立書の証拠方法である甲第１１号証。以下、単に「甲１１」という。）
　参考資料１：「ゴムの事典」、朝倉書店、２００４年４月１０日、初版第２刷、１６１頁、１６２頁、１６８頁（特許異議申立書の証拠方法である参考資料１。以下、単に「参考資料１」という。）
　参考資料２：特開昭５８−１５４７１２号公報（特許異議申立書の証拠方法である参考資料２。以下、単に「参考資料２」という。）
　参考資料３：汎用ゴム−ＳＢＲ（スチレンブタジエンゴム）、［ｏｎｌｉｎｅ］、[平成２９年８月１０日検索]、インターネット＜ＵＲＬ：http://www.zeon.co.jp/business/enterprise/rubber/rubber_sbr.html?prt=truecss=＞（特許異議申立書の証拠方法である参考資料３。以下、単に「参考資料３」という。）
　・・・　」
　当審注：上記の取消理由＜決定の予告＞においての本件特許の請求項は、取り下げられた平成３０年１月１５日付け訂正請求書に添付された特許請求の範囲に記載されていた請求項１ないし１１である。
　
第５　取消理由１についての当審の判断
　
　当審は、以下述べるように、上記取消理由１には理由がないと判断する。
　　
 １　甲１の記載
　上記取消理由通知において引用された本件特許の優先日前に頒布されたことが明らかな甲１（欧州特許出願公開第２２０４４０６号）には、以下の事項が記載されている。和訳については、異議申立人が提出した抄訳及び特許権者が提出した訳を参考に当審において作成した。
　
（１）「１．A pneumatic tire comprising:
　　(A)
　　　from 30 to 70 parts by weight, per 100 parts by weight of elastomer (phr), of a first elastomer wherein the first elastomer is styrene-butadiene rubber having a bound styrene of at least 36 percent by weight;
　　　from 70 to 30 phr of a second elastomer wherein the second elastomer is a rubber selected from polybutadiene rubber and polyisoprene rubber;
　　　from 1 to 40 phr of a polyalphaolefin having a glass transition temperature Tg below -60℃;
　　　from 1 to 20 phr of a resin derived from styrene and alphamethylstyrene having a glass transition temperature Tg ranging from 20℃ to 100℃; and
　　　from 30 to 150 phr of silica; or
　　(B)
　　　from 30 to 70 parts by weight, per 100 parts by weight of a first elastomer (phr) having a glass transition temperature Tg ranging from -40℃ to -10℃ and a solubility parameter ranging from 4.1 MPa １／２ to 4.5 MPa１／２;  from 70 to 30 phr of a second elastomer having a Tg ranging from -105℃ to -30℃ and a solubility parameter ranging from 3.7 MPa１／２ to 4.1 MPa１／２;
　　　from 1 to 40 phr of a first plasticizer having a solubility parameter ranging from 3.4 MPa１／２ to 3.8 MPa１／２ ;
　　　from 1 to 20 phr of a second plasticizer having a solubility parameter ranging from 4.3 MPa１／２ to 4.7 MPa１／２ ; and
　　　from 30 to 150 phr of silica;
　
wherein the first elastomer is relatively viscoelastically incompatible with the second elastomer.
１２．A pneumatic tire comprising a ground contacting tread, the tread comprising a rubber composition according to one of the previous claims.」
（１．（Ａ）
エラストマー１００重量部（ｐｈｒ）に対して、少なくとも３６重量％の結合スチレンを有するスチレン−ブタジエンゴムである第１エラストマー３０−７０重量部；
ポリブタジエンゴムおよびポリイソプレンゴムから選択されるゴムである第２エラストマー７０−３０ｐｈｒを含み、
ガラス転移温度Ｔｇ−６０℃未満のポリアルファオレフィン１−４０ｐｈｒ；
ガラス転移温度Ｔｇ　２０℃−１００℃のスチレンおよびアルファメチルスチレン由来の樹脂　１−２０ｐｈｒ
　及び
シリカ　３０−１５０ｐｈｒ　；　又は
（Ｂ）
３０〜７０ｐｈｒの第１エラストマーは、−４０℃〜−１０℃の範囲のガラス転移温度Ｔｇを有し、４．１ＭＰａ１／２〜４．５ＭＰａ１／２の範囲の溶解度パラメータを有するものであり、７０〜３０ｐｈｒの第２エラストマーは、−１０５℃〜−３０℃の範囲のガラス転移温度Tgを有し、３．７ＭＰａ１／２〜４．１ＭＰａ１／２の範囲の溶解度パラメータを有するものであり、
１〜４０ｐｈｒの第１の可塑剤は、３．４ＭＰａ１／２〜４．７ＭＰａ１／２の範囲の溶解度パラメータを有し、１〜２０ｐｈｒの第２の可塑剤は、４．３ＭＰａ１／２〜４．７ＭＰａ１／２の範囲の溶解度パラメータ、
３０〜１５０ｐｈｒのシリカ；
ここで、第１のエラストマーは第２のエラストマーと比較的、粘弾性的に非相溶である、
を含むタイヤ。
１２．地面に接触するトレッドを含む空気入りタイヤであって、前記トレッドが、前記請求項の１つに記載のゴム組成物を含む、空気入りタイヤ。）（特許請求の範囲、請求項１、１２）
　
（２）「［０００１］　It is highly desirable for tires to have good wet braking performance and good braking performance on snow and ice. It has traditionally been very difficult to improve simultaneously a tire's braking characteristics on wet surfaces and snow and ice surfaces. This is because a good wet braking tread formulation needs to provide a high energy dissipation at low temperatures between -20℃ and 0℃ at a frequency of 10 Hz. Such a high energy dissipation is related to a stiffening of the rubber tread at temperatures between -10℃ and -40℃ at 10 Hz, which negatively impacts braking on snow and ice.
［０００２］　It would therefore be desirable to have a rubber composition for tires wherein the wet braking performance and braking on ice and snow are simultaneously improved.」
（［０００１］　タイヤの湿潤地面上のブレーキ特性と、氷雪上のブレーキ性能を同時に改良することは伝統的に難しいとされてきた。なぜなら、良好な湿潤地面上のブレーキ性能を有するトレッド配合は１０Ｈｚにおいて−２０℃〜０℃の低温で高エネルギー散逸を起こし、そのような高エネルギー散逸は、１０Ｈｚにおいて−１０℃〜−４０℃の温度でゴムトレッドを硬化するからである。
［０００２］　したがって、湿潤制動性能、氷上および雪上での制動性能が同時に改良されたタイヤ用のゴム組成物を有することが望ましい。）
　
（３）「［００１９］　In one embodiment, the first elastomer is an emulsion polymerization derived styrene/butadiene (E-SBR) having a relatively conventional styrene content of greater than 36 percent bound styrene. By emulsion polymerization prepared E-SBR, it is meant that styrene and 1,3-butadiene are copolymerized as an aqueous emulsion.
［００２０］　In one embodiment, the first elastomer is a solution polymerized styrene butadiene rubber. ・・・」
（［００１９］　−実施形態では、第１のエラストマーは、３６％を超える結合スチレンを有する乳化重合由来のスチレン−ブタジエン（Ｅ−ＳＢＲ）である。乳化重合によって調整されたＥ−ＳＢＲは、スチレンおよび１，３−ブタジエンが水性エマルジョンとして共重合されることを意味する。
［００２０］　−実施形態では、第１のエラストマーは、溶液重合スチレンブタジエンゴムである。・・・）
　
（４）「［００２７］　In one embodiment, the first plasticizer is a polyalphaolefin. Suitable polyalphaolefins include polymers of butane, pentene, hexane, heptene, octane, nonene, decene, undodecene, and dodecene. In one embodiment, the polyalphaolefin has a Tg below -60℃. In one embodiment, the polyalphaolefin is poly(1-decene). Suitable polyalphaolefin is available commercially from LehmannVossCo. as Luvomaxx○Ｒ（審決注：丸囲みのＲを意味する） PAO 60 with a Tg of -86℃ and a solubility parameter δ of 3.66 MPa１／２ .」
（［００２７］　−実施形態では、第１の可塑剤はポリアルファオレフィンである。適切なポリアルファオレフィンには、ブタン、ペンテン、ヘキサン、ヘプテン、オクタン、ノネン、デセン、ウンデセン及びドデセンのポリマーが含まれる。−実施形態では、ポリアルファオレフィンはポリ（１−デセン）である。好適なポリアルファオレフィンは、Ｌｅｈｍａｎｎ＆Ｖｏｓｓ＆Ｃｏから市販されている、−８６℃のＴｇおよび３．６６ＭＰａ１／２　の溶解度パラメータδを有するＬｕｖｏｍａｘｘ（登録商標）ＰＡＯ６０として入手できる。）
　
（５）「［００４９］　The rubber composition may also include up to 70 phr of processing oil. Processing oil may be included in the rubber composition as extending oil typically used to extend elastomers. Processing oil may also be included in the rubber composition by addition of the oil directly during rubber compounding. The processing oil used may include both extending oil present in the elastomers, and process oil added during compounding. Suitable process oils include various oils as are known in the art, including aromatic, paraffinic, naphthenic, vegetable oils, and low PCA oils, such as MES, TDAE, SRAE and heavy naphthenic oils. Suitable low PCA oils include those having a polycyclic aromatic content of less than 3 percent by weight as determined by the IP346 method. Procedures for the IP346 method may be found in  Standard Methods for Analysis  Testing of Petroleum and Related Products and British Standard 2000 Parts, 2003, 62nd edition, published by the Institute of Petroleum, United Kingdom .」
（［００４９］　ゴム組成物はまた、７０ｐｈｒまでのプロセスオイルを含むことができる。プロセスオイルは、エラストマーの伸展に典型的に用いられるエキステンダオイルとしてゴム組成物中に含まれていてもよい。ゴム配合中にオイルを直接添加することにより、プロセスオイルをゴム組成物に含めることができる。使用されるプロセスオイルは、エラストマー中に存在するエキステンダオイルと、混練中に添加されるプロセスオイルの両方を含むことができる。適切なプロセスオイルには、芳香族、パラフィン、ナフテン、植物油や、ＭＥＳ、ＴＤＡＥ、ＳＲＡＥおよび重ナフテンオイルなどの低ＰＣＡオイルを含む、当技術分野で知られている様々なオイルが含まれる。好適な低ＰＣＡオイルには、ＩＰ３４６法で測定した３重量％未満の多環式芳香族含有量を有するものが含まれる。ＩＰ３４６方法の手順は、石油および関連製品の分析および試験のための標準的方法、英国石油協会発行の英国基準２０００、２００３年、第６２版に見出すことができる。）
　
（６）「
」　
　
２　甲１に記載された発明 
　甲１には、上記１（１）、（２）、（４）、（５）から、以下の発明（以下、「甲１発明」という。）が記載されているといえる。 
＜甲１発明＞ 
 「エラストマー１００重量部に対して、少なくとも３６重量％の結合スチレンを有するスチレン−ブタジエンゴムである第１エラストマー３０−７０重量部；
ポリブタジエンゴムおよびポリイソプレンゴムから選択されるゴムである第２エラストマー７０−３０重量部を含み、
ガラス転移温度Ｔｇが−６０℃未満のポリアルファオレフィン１−４０重量部；
ガラス転移温度Ｔｇが２０℃−１００℃のスチレンおよびアルファメチルスチレン由来の樹脂１−２０重量部；
及び
シリカ　３０−１５０重量部；
を含んでいるゴム組成物を含むトレッドを含む空気入りタイヤ。」
　
３　甲２ないし１１並びに参考資料１及び２に記載された事項
　　
（１）　甲２に記載された事項
　上記取消理由通知において引用された本件特許の優先日前に頒布されたことが明らかな甲２（国際公開第２０１１／０４２５２０号）には、下記第６　１に記載されたとおりの事項が記載されている。
　
（２）　甲３に記載された事項
　上記取消理由通知において引用された本件特許の優先日前に頒布されたことが明らかな甲３（特開平８−２２５６８４号公報）には、以下の事項が記載されている。
　
　ア　「【特許請求の範囲】
【請求項１】  ゴム成分が、５〜８０重量％の溶液重合−共役ジエン・芳香族ビニル化合物コポリマー、１０〜８５重量％の乳化重合−共役ジエン・芳香族ビニル化合物コポリマー、０〜４０重量％のポリイソプレン、及び１０〜５０重量％のポリブタジエンからなるゴム組成物であって、
前記ゴム成分１００重量部に対して、シリカが２５〜９０重量部、及びカーボンブラックが５〜９０重量部配合されていることを特徴とするゴム組成物。」
　
　イ　「【０００２】
【従来の技術及び解決しようとする課題】タイヤに望ましい諸性質（例えば、僅かなころがり抵抗、湿潤路面における良好なグリツプ性、大きい耐摩耗性）を同時に達成することは困難である。なぜならば、上記性質は、部分的に、相互に背反するからである。即ち、ころがり抵抗を低減する方策は、耐摩耗性の低減を招く。例えば、カーボンブラツクを完全にまたは部分的に充填剤としてのシリカで置換すれば、タイヤのころがり抵抗は低減するが、タイヤの耐摩耗性が低下する。」
　
　ウ　「【０００６】本発明の課題は、タイヤトレツドにおいて、特殊なシリカを使用することなく、相互に背反する性質の間で良好な妥協性を有するゴム組成物を提供することにある。特に、上記ゴム組成物によつて、シリカによつて達成される公知のすべての有利な性質を有し、しかも、カーボンブラツクに起因する良好な性質が損なわれることのないタイヤトレツドを提供することを目的とする。」
　
　エ　「【表１】
」
　
　オ　「【００２９】乳化重合ＳＢＲとあるのは、乳化重合によつて合成された油展のスチレン・ブタジエン・コポリマーで、アロマチックオイル含有量がスチレン・ブタジエン・コポリマー１００重量部当り３７．５重量部である。スチレン含有量はスチレン・ブタジエン・コポリマー１００重量部当り２２．５〜２４．５重量部、ブタジエン成分中の１，４−シス結合含有率は８％、ブタジエン成分中の１，４−トランス結合含有率は５３％，ブタジエン成分中の１，２−ビニル結合含有率は１５％であり、ガラス転移点（Ｔｇ）は−５０℃である。」
　
　カ　「【表２】
」
　
　キ　「【００４７】
【発明の効果】本発明のゴム組成物は、特殊なシリカを使用することなく、相互に相反する性質である良好なウェットグリップ性と低ころがり抵抗を満足できる。従って、本発明のゴム組成物は、乗用車等の車両用タイヤのトレッドに好適である。」
　
（３）　甲４に記載された事項
　上記取消理由通知において引用された本件特許の優先日前に頒布されたことが明らかな甲４（特開２００２−２４１５４２号公報）には、以下の事項が記載されている。
　
　ア　「【特許請求の範囲】
【請求項１】　重合モノマー成分１００重量部に対して０．０５〜０．２５重量部の連鎖移動剤を添加して、０℃以下の重合温度で重合された、スチレン含有率が２０〜４５重量％であり、重量平均分子量が１００万〜２００万である乳化重合スチレンブタジエンゴムを３０重量部以上含むゴム成分１００重量部に対して、
窒素吸着比表面積（Ｎ２ＳＡ）が５０〜１３５ｍ２／ｇであるカーボンブラックを０〜１４０重量部及びシリカ１０〜１５０重量部とを配合してなり、前記カーボンブラックと前記シリカの合計量が４０〜１５０重量部であることを特徴とするタイヤトレッド用ゴム組成物。」
　
　イ　「【０００１】
【発明の属する技術分野】本発明は、空気入りタイヤの転がり抵抗の低減と湿潤路面でのウェットスキッド性能を改良し、かつ耐摩耗性をバランスよく向上することができるシリカ配合系のタイヤトレッド用ゴム組成物及びそれを用いた空気入りタイヤに関するものである。」
　
　ウ　「【０００７】
【課題を解決するための手段】本発明者は前記目的を達成するため検討の結果、特定重合処方の乳化重合により得られた高分子量スチレンブタジエンゴムをゴム成分として含み、特定のカーボンブラック及びシリカを特定量含むゴム組成物が、転がり抵抗とウェットスキッド性能を高次に改良し、耐摩耗性を大幅に向上することができることを見出し、本発明を完成するに至った。」
　
　エ　「【００２４】他のゴムとしては、例えば各種ブタジエンゴム、天然ゴム、各種の溶液重合および乳化重合スチレンブタジエンゴム、イソプレンゴムなどのジエン系ゴムが好ましく、その１種または２種以上とブレンド配合することができるが、その中でも高シスブタジエンゴム、天然ゴム、各種スチレンブタジエンゴムとのブレンド配合が耐摩耗性、ゴム強度、加工性等の向上の観点からトレッド用ゴム組成物には好ましい形態である。」
　
　オ　「【００４２】実施例および比較例に使用した、スチレンブタジエンゴム（ＳＢＲ−Ａ〜ＳＢＲ−Ｇ）の重合処方及び各特性値を表１に示す。
【００４３】
【表１】
」
　
　カ　「【表２】
」
　
（４）　甲５に記載された事項
　上記取消理由通知において引用された本件特許の優先日前に頒布されたことが明らかな甲５（特開２００８−６９３４７号公報）には、以下の事項が記載されている。
　
　ア　「【０００４】
　例えばスチレン−ブタジエンゴムは、タイヤトレッド化合物に利用される場合、高レベルのビニル含有率（１，２−微細構造）を有するのが望ましいと従来一般に考えられてきた。この目的を達成するために、スチレン−ブタジエンゴムは、一つ又は複数の改質剤を含む触媒系の存在下で実施される溶液重合によって合成されることが多い。高ビニル含有率のゴム状ポリマーを提供するのに対して、高トランス微細構造含有率を有するゴム状ポリマーがタイヤトレッドの性質のより望ましいバランスを提供しうると考えられている。」
　
（５）　甲６に記載された事項　
　上記取消理由通知において引用された本件特許の優先日前に頒布されたことが明らかな甲６（国際公開第０２／００７７９号）には、以下の事項が記載されている。
　
　ア　「第１及び第２の観点の発明に係わる上記共役ジエン／芳香族ビニル共重合ゴムとしては、 例えば、スチレン・ブタジエン共重合ゴム等が挙げられる。この共役ジエン／芳香族ビニル共重合ゴムの共役ジエン単量体単位のビニル結合量は好ましくは１０〜３０質量％、更に好ましくは１２〜２５質量％であり、 １，４−トランス結合量は好ましくは５５質量％を超え、更に好ましくは６０質量％を超える。尚、上限は通常、約８５質量％である。ビニル結合量が増すと、加硫ゴムの反発弾性及び耐摩耗性等が低下する傾向にある。また、１，４−トランス結合量が少ないと引張強度が低下する傾向にある。ミク口構造を上記の範囲に設定することにより、これらの物性に優れた加硫ゴムを得ることができる。」（１３頁１５行〜２４行）
　
（６）　甲７に記載された事項
　上記取消理由通知において引用された本件特許の優先日前に頒布されたことが明らかな甲７（特表２００３−５２１５７５号公報）には、以下の事項が記載されている。
　
　ア　「【特許請求の範囲】
【請求項１】架橋性ゴム組成物を含むタイヤトレッドであって、スチレンとブタジエンの少なくとも一種のエラストマー性エマルジョンコポリマー及び大部分の強化白色充填剤を含む強化充填剤を含み、前記強化白色充填剤が前記組成物において４０ｐｈｒ以上の量で存在し、前記それぞれのコポリマーが、１〜３．５ｐｈｒの実質的に変動する量の乳化剤を含むことを特徴とするタイヤトレッド（ｐｈｒ：前記それぞれのコポリマーの１００部当りの質量部）。
・・・
【請求項４】前記それぞれのコポリマーが、７０％以上のトランス結合含有量を有する、請求項１〜３の何れか一項に記載のタイヤトレッド。」
　
（７）　甲８に記載された事項
　上記取消理由通知において引用された本件特許の優先日前に頒布されたことが明らかな甲８（特表２００３−５２１５７４号公報）には、以下の事項が記載されている。
　
　ア　「【特許請求の範囲】
【請求項１】架橋性ゴム組成物を含むタイヤトレッドであって、スチレンとブタジエンの少なくとも一種のエラストマー性エマルジョンコポリマー及び大部分の強化白色充填剤を含む強化充填剤を含み、前記強化白色充填剤が前記組成物において４０ｐｈｒ以上の量で存在し、前記それぞれのコポリマーが、１〜３．５ｐｈｒの実質的に変動する量の乳化剤を含むことを特徴とするタイヤトレッド（ｐｈｒ：前記それぞれのコポリマーの１００部当りの質量部）。
・・・
【請求項４】前記それぞれのコポリマーが、７０％以上のトランス結合含有量を有する、請求項１〜３の何れか一項に記載のタイヤトレッド。」（請求項１、４）
　
（８）　甲９に記載された事項
　上記取消理由通知において引用された本件特許の優先日前に頒布されたことが明らかな甲９（特開２０１０−１４４１１０号公報）には、以下の事項が記載されている。
　
　ア　「【００２５】
標準例１(従来例)
油展SBR(日本ゼオン製品Nipol 1723；シス10%、トランス75%、137.5重量部
　　　　ビニル基15％、スチレン含量24％、油展量37.5phr)
　カーボンブラック(東海カーボン製品シーストKH)　　　　　　75.0〃
　亜鉛華(正同化学工業製品酸化亜鉛3種)　　　　　　　   　　　3.0〃
　ステアリン酸(日本油脂製品ビーズステアリン酸)　　　　　　　1.0〃
　N-(1,3-ジメチルブチル)-N′-フェニル-p-キノンジイミン〔QDI〕1.0 〃
　　　(フレキシス社製品6QDI)
　硫黄(細井化学工業製品油処理硫黄)　　　　　　　　　　　　1.75〃
　加硫促進剤(大内新興化学工業製品ノクセラーCZ-Q)　　　　　2.0〃
以上の各成分の内、硫黄および加硫促進剤を除く各配合成分を秤量し、1.5Lのバンバリーミキサで4.5分間混練し、放出温度130℃でマスターバッチを放出し、室温に冷却した。このマスターバッチに硫黄および加硫促進剤を加えてバンバリーミキサで混合し、最終ステップ放出温度115℃で放出して、ゴム組成物を調製した。」
　
（９）　甲１０に記載された事項
　上記取消理由通知において引用された本件特許の優先日前に頒布されたことが明らかな甲１０（特開２０１０−６５１０３号公報）には、以下の事項が記載されている。
　
　ア　「【００３２】
　なお、表１，２において使用した原材料の種類を下記に示す。
ＳＢＲ：乳化重合スチレンブタジエンゴム（日本ゼオン社製ＮＩＰＯＬ  １７２３、ＳＢＲ１００重量部に対しオイル３７．５重量部添加の油展品）
再生ゴム：村岡ゴム社製タイヤリク紫線、再生ゴム中のゴム分は５０重量％。
カーボンブラック：キャボットジャパン社製ショウブラックＮ２２０（窒素吸着比表面積１１１ｍ２／ｇ）
アロマオイル：富士興産社製アロマオイル
茶抽出物：太陽化学社製サンカトールＮｏ１（カテキン含有量７重量％）
酸化防止剤：Ｎ−フェニル−Ｎ′−（１，３−ジメチルブチル）−ｐ−フェニレンジアミン、フレキシス社社製６ＰＰＤ
酸化亜鉛：正同化学工業社製酸化亜鉛３種
ステアリン酸：日油社製ビーズステアリン酸
加硫促進剤：大内新興化学工業社製ノクセラーＣＺ−Ｇ
硫黄：鶴見化学工業社製金華印油入微粉硫黄」　
　
（１０）　甲１１に記載された事項
　上記取消理由通知において引用された本件特許の優先日前に頒布されたことが明らかな甲１１（特開２０１１−５２０９８号公報）には、以下の事項が記載されている。
　
　ア　「【００３５】
【表２】
【００３６】
【表３】
【００３７】
＊１：ＳＢＲ（日本ゼオン（株）製、Nipol 1723、油展量３７．５質量％。表では油を含まないＳＢＲ量として記載した。）
＊２：ＮＲ（ＲＳＳ＃３）
＊３：カーボンブラック（東海カーボン（株）製、シーストＫＨ）
＊４：シリカ（日本シリカ工業（株）製、ニップシールＶＮ３）
＊５：シリカカップリング剤（デグッサ社製、Ｓｉ６９）
＊６：ＺｎＯ（正同化学工業（株）製、酸化亜鉛３種）
＊７：ステアリン酸（日油(株)製、ビーズステアリン酸ＮＹ）
＊８：アロマオイル（昭和シェル（株）製、デソレックス３号）
＊９：６Ｃ（フレキシス社製SANTOFLEX 6PPD。老化防止剤）
＊１０：ＲＤ（大内新興化学工業（株）製ノクラック２２４。老化防止剤）
＊１１：硫黄（細井化学工業（株）製、油処理硫黄）
＊１２：環状ポリスルフィド（上記のようにして合成した環状ポリスルフィド）
＊１３：ＫＡ９１８８（バイエル社製商品名、化合物名＝１，６−ビス（Ｎ，Ｎ’−ジベンジルチオカルバモイルジチオ）ヘキサン）
＊１４：ＣＺ（大内新興化学工業（株）製加硫促進剤。商品名ノクセラーＣＺ−Ｇ）
＊１５：ＤＰＧ（住友化学（株）製加硫促進剤。商品名ソクシノールＤ−Ｇ）」　
　
（１１）　参考資料１に記載された事項
　特許異議申立書に添付された本件特許の優先日前に頒布されたことが明らかな参考資料１（ゴムの事典）には、以下の事項が記載されている。
　
ア　「
」
　
（１２）　参考資料２に記載された事項
　特許異議申立書に添付された本件特許の優先日前に頒布されたことが明らかな参考資料２（特開昭５８−１５４７１２号公報）には、以下の事項が記載されている。
　
ア　「すなわち、ＳＢＲの場合、ガラス転移点には、反応したスチレン量及びブタジエンユニットのミクロ構造が影響することが知られている。一方、ブタジエンユニットのミクロ構造は、ラジカル開始剤を使用した乳化重合法においては、重合温度等の重合条件が同一であれば、一定の反応形態をとることが知られており、例えば、重合温度５℃で重合した乳化重合ＳＢＲは、トランス−１，４ブタジエンが７６％、シス−１，４ブタジエンが７％、１，２ブタジエンが１６％の割合で存在する。」（４頁右上欄１６行〜左下欄６行）
　
４　本件特許発明１について 
　
（１）　本件特許発明１と甲１発明とを対比する。
　甲１発明における「トレッドを含む空気入りタイヤ」は、その機能、構成又は技術的意義からみて、本件特許発明１における「トレッドが少なくとも：」「ゴム組成物を含んでいるタイヤ」に相当する。
　甲１発明における「エラストマー１００重量部に対して、少なくとも３６重量％の結合スチレンを有するスチレン−ブタジエンゴムである第１エラストマー３０−７０重量部」は、スチレンーブタジエンコポリマーである限りにおいて、本件特許発明１における「第１ジエンエラストマーとして、３５〜６５ｐｈｒまでの、」「スチレン／ブタジエンコポリマー」に相当する。
　以下、同様に、甲１発明における「ポリブタジエンゴムおよびポリイソプレンゴムから選択されるゴムである第２エラストマー７０−３０重量部」、「シリカ３０−１５０重量部」、「ガラス転移温度Ｔｇ２０℃−１００℃のスチレンおよびアルファメチルスチレン由来の樹脂１−２０重量部」は、それぞれ、本件特許発明１における「第２のジエンエラストマーとして、３５から６５ｐｈｒまでのポリブタジエン(ＢＲ)」、「９０から１５０ｐｈｒまでのシリカ」、「可塑化系」の「１０と６０ｐｈｒの間の含量Ａの、Ｔｇが２０℃よりも高い炭化水素樹脂」に相当する。
　また、甲１の上記１（４）の摘示のとおり、甲１発明における「ポリアルファオレフィン」は可塑剤として使用されるものであって、本件特許発明１の液体可塑剤として例示されている「ポリオレフィン」の一形態であるから、甲１発明における「ガラス転移温度Ｔｇが−６０℃未満のポリアルファオレフィン１−４０重量部」は、本件特許発明１における「１０と６０ｐｈｒの間の含量Ｂの、２０℃で液体であり且つＴｇが−２０℃よりも低い可塑剤」に相当する。
　そして、本件特許発明１における「必要により、第３のジエンエラストマーとして、０から３０ｐｈｒまでの他のジエンエラストマー」、「必要により、１０ｐｈｒ未満のカーボンブラック」は、「必要により」という表現で、かつ、「０ｐｈｒ」でもよいとされているため、甲１発明との対比において実質的な相違点とはならない。
　甲１発明は、１以上の下記式（Ｉ）のチアゾール化合物を含むものではないから、この点は相違点とはならない。
 （式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）。
　そうすると、本件特許発明１と甲１発明とは、
「トレッドが少なくとも:
　- 第１のジエンエラストマーとして、３５〜６５ｐｈｒまでのスチレン／ブタジエンコポリマー；
　- 第２のジエンエラストマーとして、３５から６５ｐｈｒまでのポリブタジエン(ＢＲ);
　- 必要により、第３のジエンエラストマーとして、０から３０ｐｈｒまでの他のジエンエラストマー;
　- ９０から１５０ｐｈｒまでのシリカ;
　- 必要により、１０ｐｈｒ未満のカーボンブラック
　- 可塑化系
を含み、可塑化系が:
　　- １０と６０ｐｈｒの間の含量Ａの、Ｔｇが２０℃よりも高い炭化水素樹脂;
　　- １０と６０ｐｈｒの間の含量Ｂの、２０℃で液体であり且つＴｇが−２０℃よりも低い可塑剤を含む; 
ゴム組成物を含んでいるタイヤであって、
ゴム組成物が、１以上の下記式（Ｉ）のチアゾール化合物を含む場合を除く、前記タイヤ
 （式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）。」
の点で一致し、下記の相違点１ないし３で相違する。
　
＜相違点１＞
　第１のジエンエラストマーであるスチレン／ブタジエンコポリマーに関し、本件特許発明１は、「トランス−１，４−ブタジエニル単位の含量がブタジエニル単位の全体の５０質量％よりも多いエマルジョンスチレン／ブタジエンコポリマー「Ｅ−ＳＢＲ」；」と特定するのに対し、甲１発明は、「少なくとも３６重量％の結合スチレンを有するスチレン−ブタジエンゴム」が使用されている点。
＜相違点２＞
　可塑化系における２０℃で液体であり且つＴｇが−２０℃よりも低い可塑剤に関し、本件特許発明１は、「液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ」と特定されているのに対し、甲１発明は、「ポリアルファオレフィン」である点。
＜相違点３＞
　可塑化系に関し、本件特許発明１は、可塑化系の「Ａ＋Ｂが５０と１００ｐｈｒの間にある」と特定するのに対し、甲１発明においては、可塑化系全体の配合量に関して記載がない点。
　
（２）　以下、相違点について検討する。
　事案に鑑み、相違点２から検討する。
　甲１発明は、「湿潤制動性能、氷上および雪上での制動性能が同時に改良されたタイヤ用のゴム組成物」（段落【０００２】）であって、当該ゴム組成物における可塑化系を、特定の可塑化系である「ポリアルファオレフィン」と「スチレンおよびアルファメチルスチレン由来の樹脂」に特定しているものである。
　そうすると、タイヤ用のゴム組成物においての液体可塑剤として、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群を利用することが周知であったとしても、これらの液体可塑剤が湿潤制動性能や氷上および雪上での制動性能の点でポリアルファオレフィンと同等以上の効果を発揮することが知られていたとはいえないから、甲１発明において、特定の液体可塑剤であるポリアルファオレフィンから別の液体可塑剤に代えることには阻害要因がある。
　そうすると、相違点２は、当業者において想到容易とはいえない。
　よって、相違点１及び３について検討するまでもなく、本件特許発明１は、甲１に記載された発明及び周知技術に基いて当業者が容易に発明をすることができたものではない。
　
５　本件特許発明２ないし７及び９について
　本件特許発明２ないし７及び９は、いずれも本件特許発明１を直接又は間接的に引用する発明であるから、少なくとも上記相違点２の点で、甲１に記載された発明と相違しており、上記相違点２は、上記のとおり当業者においても想到容易といえないから、本件発明２ないし７及び９も、甲１に記載された発明及び周知技術に基いて当業者が容易に発明をすることができたものではない。
　
６　まとめ　
　
　以上のとおりであるから、取消理由１には理由がない。
　
第６　取消理由２についての当審の判断
　
　当審は、以下述べるように、上記取消理由２には理由がないと判断する。
　　
 １　甲２の記載
　上記取消理由通知において引用された本件特許の優先日前に頒布されたことが明らかな甲２（国際公開第２０１１／０４２５２０号）には、以下の事項が記載されている。和訳については、異議申立人が提出した抄訳及び当該国際出願の日本国への移行出願の公表公報である特表２０１３−５０７４６９号を参考に当審において作成した。
　
（１）「
」
（【請求項１】
　１種以上のジエンエラストマー、１種以上の補強用充填剤および加硫系をベースとする、タイヤの製造用のゴム組成物であって、前記加硫系が、下記の式を有する１種以上のチアゾール化合物を含むことを特徴とする前記ゴム組成物：
【化１】
 (式中、R1およびR2は、個々に、H、或いは線状、枝分れまたは環状のアルキル基およびアリール基から選ばれるC1〜C25炭化水素基（個以上のヘテロ原子によって遮断されていてもよい）を示し、R1およびR2は、一緒になって非芳香族環を形成してもよく；
　R3は、
　・１個以上のヘテロ原子によって遮断されていてもよく、且つ１個以上の環状C3〜C10アルキルまたはC6〜C12アリール基によって置換されていてもよい、線状または枝分れのC1〜C25アルキル基；または、
　・１個以上のヘテロ原子によって遮断されていてもよく、且つ１個以上の線状、枝分れまたは環状のC1〜C25アルキルまたはC6〜C12アリール基(これらの基は１個以上のヘテロ原子によって遮断されていてもよい)によって置換されていてもよい環状のC3〜C10アルキル基；
を示す)。
【請求項８】
　前記１種以上のジエンエラストマーが、ポリブタジエン、天然ゴム、合成ポリイソプレン、ブタジエンコポリマー、イソプレンコポリマーおよびこれらエラストマーの混合物からなる群から選ばれる、請求項１〜７のいずれか１項記載の組成物。
【請求項９】
　前記ジエンエラストマーが、天然ゴム、または天然ゴムとポリブタジエンもしくはポリブタジエン/スチレンコポリマーとのブレンドである、請求項８記載の組成物。
【請求項１０】
　前記１種以上の補強用充填剤が、シリカ、カーボンブラックまたはこれらの混合物から選ばれる、請求項１〜９のいずれか１項記載の組成物。
【請求項１５】
　請求項１〜１１のいずれか１項記載のゴム組成物を含む、タイヤ。）（特許請求の範囲、請求項１、８、９、１０、１５）
（２）「
」
（【０００４】
  本出願法人は、１種以上のジエンエラストマー、１種以上の補強用充填剤および１種以上の特定のチアゾール化合物を含む加硫系をベースとするゴム組成物が、他の特性に不利益を及ぼすことなく、この組成物のヒステリシスを有意に低下させること、ひいては転がり抵抗性を改良することを可能にすることを発見した。この改良は、上記特定のチアゾール化合物が、カーボンブラックを主要充填剤として含む混合物およびシリカを主要充填剤として含む混合物の双方に対して存在するときに、さらに一層顕著である；一方では、これら２種類の充填剤は、ヒステリシスと加硫に対して異なる効果を有する。）
　
（３）「
 」
（【実施例２】
【００７１】
  本実施例の目的は、主要補強用充填剤としてシリカを含み、タイヤトレッドの製造において使用することができ、N‐シクロヘキシル‐4,5‐ジメチル‐2‐チアゾールスルフェンアミド (“化合物A”)を一次加硫促進剤として含むゴム組成物(組成物４)の諸性質を、N‐シクロヘキシル‐2‐ベンゾチアゾールスルフェンアミド(“CBS”)を含むゴム組成物 (組成物３)の諸性質と比較することである。
【００７２】
  それぞれCBSおよび化合物Aを含む各ゴム組成物を、下記の表３に示している。量は、エラストマー100質量部当りの質量部(phr)で表している。
表３
(1) 天然ゴム；
(2) スチレン/ブタジエンゴム：25%のスチレン、59%の1,2‐ポリブタジエン単位および20%のトランス‐1,4‐ポリブタジエン単位を含むSSBR (溶液中で調製したSBR) (Tg = −24℃) (モル％)；乾燥SBRとして表した量 (9質量%のMESオイルで増量したSBR、即ち、76phrに等しいSSBR＋オイルの総量)；
(3) カーボンブラックN234；
(4) Rhodia社からのシリカ“Zeosil 1165MP”、“HDS”タイプ (BETおよびCTAB：約160m2/g)；
(5) カップリング剤 TESPT (Degussa社からの“Si69”)；
(6) 6‐p‐フェニレンジアミン (酸化防止剤)；
(7) ジフェニルグアニジン (加硫促進剤)；
(8) 可塑化用オイル“軽度抽出溶媒和物(Medium Extracted Solvates)”(Shell社からのCatenex SNR)；
(9) Kolon社から販売されている脂肪族樹脂(ピュアC5)“Hikorez A−1100”）
　
（４）「
 」
（化合物CBSを含む組成物４において得られた硬化後の動的特性は、CBSを含む組成物３において得られる硬化後の動的特性に対して改良されている。ΔG*戻りにおける値とtanδmax戻りにおける値の低下は、ヒステリシスの低下、ひいては、化合物Aを含むそのような組成物を使用するタイヤの転がり抵抗性の低下を反映している。）
　
２　甲２に記載された発明 
　
　甲２には、上記１（１）ないし（４）から、以下の発明（以下、「甲２発明」という。）が記載されているといえる。 
＜甲２発明＞ 
「天然ゴム８０質量部、スチレン／ブタジエンゴム（２５％のスチレン、５９％の１，２−ポリブタジエン単位及び２０％のトランス−１，４−ポリブタジエン単位を含むＳＳＢＲ（溶液中で調製したＳＢＲ）２７．５質量部（但し、ＭＥＳオイル７．５質量部含む）、カーボンブラック６質量部、シリカ１１０質量部、可塑化用オイル”中度抽出溶媒和物（Medium　Extracted　Solvates）”（Ｓｈｅｌｌ社からのCatenex　SNR）１３質量部、可塑化用樹脂Kolon社から販売されている脂肪族樹脂（ピュアC5）”Hikorez　Ａ−１１００”４４質量部、N‐シクロヘキシル‐4,5‐ジメチル‐2‐チアゾールスルフェンアミド（** 化合物Ａ）を１．７２質量部、
　を含んでいるゴム組成物を含むトレッドを含むタイヤ。」
　
３　甲１及び甲４に記載の技術事項
　
（１）　甲１には、上記第５　１（１）ないし（５）の事項が記載されているから、以下の事項が実質的に記載されているといえる。
　トレッドに利用するゴム組成物のゴム成分として、エラストマー１００重量部（ｐｈｒ）に対して、少なくとも３６重量％の結合スチレンを有する溶液重合又は乳化重合で製造されたスチレン−ブタジエンゴムである第１エラストマー３０−７０重量部、ポリブタジエンゴムおよびポリイソプレンゴムから選択されるゴムである第２エラストマー７０−３０ｐｈｒを含むゴム成分を用いること。
　
（２）　甲４には、上記第５　３（３）の事項が記載されているから、以下の事項が実質的に記載されているといえる。
　トレッドに利用するゴム組成物のゴム成分として、スチレン含有率が２０〜４５重量％であり、重量平均分子量が１００万〜２００万である乳化重合スチレンブタジエンゴムを３０重量部以上含み、各種ブタジエンゴム、天然ゴム、各種の溶液重合および乳化重合スチレンブタジエンゴム、イソプレンゴムなどのジエン系ゴムの１種または２種以上とブレンド配合したものを利用すること。
　
４　本件特許発明１について 
　
　本件特許発明１と甲２発明とを対比する。
　甲２発明における「トレッドを含むタイヤ」は、その機能、構成又は技術的意義からみて、本件特許発明１における「トレッドが少なくとも：」「ゴム組成物を含んでいるタイヤ」に相当する。
　甲２発明における「カーボンブラック６質量部」、「シリカ１１０質量部」は、それぞれ、本件特許発明１における「１０ｐｈｒ未満のカーボンブラック」、「９０から１５０ｐｈｒまでのシリカ」に相当する。
　甲２発明における「可塑化用樹脂Kolon社から販売されている脂肪族樹脂（ピュアC5）”Hikorez　Ａ−１１００”４４質量部」、「可塑化用オイル”中度抽出溶媒和物（Medium　Extracted　Solvates）”（Ｓｈｅｌｌ社からのCatenex　SNR）１３質量部」、は、それぞれ、本件特許発明１における「１０と６０ｐｈｒの間の含量Ａの、Ｔｇが２０℃よりも高い炭化水素樹脂」、「１０と６０ｐｈｒの間の含量Ｂの、２０℃で液体であり且つＴｇが−２０℃よりも低い可塑剤」に相当し、これらの総量は、１３＋４４＝５７であるから、本件特許発明１における「Ａ＋Ｂが５０と１００ｐｈｒの間にある」ことを充足している。
　また、甲２発明における「可塑化用オイル”中度抽出溶媒和物（Medium　Extracted　Solvates）”（Ｓｈｅｌｌ社からのCatenex　SNR）」は、本件特許発明１において、液体可塑剤として例示されている「ＭＥＳオイル」に相当している。
　
　そうすると、本件特許発明１と甲２発明とは、
「トレッドが少なくとも:
　ジエン系エラストマー
　- ９０から１５０ｐｈｒまでのシリカ;
　- 必要により、１０ｐｈｒ未満のカーボンブラック
　- 可塑化系
を含み、可塑化系が:
　　- １０と６０ｐｈｒの間の含量Ａの、Ｔｇが２０℃よりも高い炭化水素樹脂;
　　- １０と６０ｐｈｒの間の含量Ｂの、２０℃で液体であり且つＴｇが−２０℃よりも低い可塑剤を含み; 
　　- Ａ＋Ｂが５０と１００ｐｈｒの間にあり、
　液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ、
ゴム組成物を含んでいるタイヤ。」
で一致し、以下の点で相違している。
　
＜相違点４＞
　トレッドが含有するゴム組成物のジエン系ゴムに関し、本件特許発明１は、「第１のジエンエラストマーとして、３５から６５ｐｈｒまでの、トランス−１，４−ブタジエニル単位の含量がブタジエニル単位の全体の５０質量％よりも多いエマルジョンスチレン／ブタジエンコポリマー「Ｅ−ＳＢＲ」;第２のジエンエラストマーとして、３５から６５ｐｈｒまでのポリブタジエン(ＢＲ);必要により、第３のジエンエラストマーとして、０から３０ｐｈｒまでの他のジエンエラストマー;」と特定するのに対して、甲２発明は、「天然ゴム８０質量部、スチレン／ブタジエンゴム（２５％のスチレン、５９％の１，２−ポリブタジエン単位及び２０％のトランス−１，４−ポリブタジエン単位を含むＳＳＢＲ（溶液中で調製したＳＢＲ）２０質量部」である点。
＜相違点５＞
　本件特許発明１は、「ゴム組成物が、１以上の下記式（Ｉ）のチアゾール化合物を含む場合を除く、前記タイヤ
 （式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）。」と特定するのに対して、甲２発明は、上記式（Ｉ）のチアゾール化合物であるN‐シクロヘキシル‐4,5‐ジメチル‐2‐チアゾールスルフェンアミド（** 化合物Ａ）を含有している点。
　
　以下、相違点について検討する。
　事案に鑑み、相違点５から検討する。
　甲２発明は、「特定のチアゾール化合物を含む加硫系をベースとするゴム組成物が、他の特性に不利益を及ぼすことなく、この組成物のヒステリシスを有意に低下させること、ひいては転がり抵抗性を改良することを可能にすることを発見」（段落【０００４】）したことによってなされたものであって、甲２の請求項１に化１として示される特定のチアゾール化合物を含む加硫系を用いることで、甲２における課題を解決しているものである。
　してみれば、甲２発明において、課題解決に不可欠な特定のチアゾール化合物であるN‐シクロヘキシル‐4,5‐ジメチル‐2‐チアゾールスルフェンアミド（** 化合物Ａ）を配合しないようすることには阻害要因があるから、相違点５は、当業者において想到容易とはいえない。
　よって、相違点４について検討するまでもなく、本件特許発明１は、甲２に記載された発明及び周知技術に基いて当業者が容易に発明をすることができたものではない。
　
５　本件特許発明２ないし７及び９について
　本件発明２ないし７及び９は、いずれも本件特許発明１を直接又は間接的に引用する発明であるから、少なくとも上記相違点５の点で、甲１に記載された発明と相違しており、上記相違点５は、上記のとおり当業者においても想到容易といえないから、本件発明２ないし７及び９も、甲２に記載された発明及び周知技術に基いて当業者が容易に発明をすることができたものではない。
　
６　まとめ
　
　以上のとおりであるから、本件特許の請求項１及び同項を引用する請求項２ないし７及び９に係る特許についての取消理由２には理由がない。 
　
第７　異議申立人が平成３０年８月２１日提出の意見書において主張する取消理由について
　
　異議申立人は、平成３０年８月２１日提出の意見書において、甲２に記載された発明として、表３における組成物３を引用発明とすれば、阻害要因はないから、本件発明は、甲２に記載された発明から想到容易である旨の取消理由を主張している。
　当該主張について検討すると、甲２の表３における組成物３は、確かに特定のチアゾール化合物を配合していないゴム組成物であるが、甲２における比較例として記載されているものであるから、甲２に記載されている当該組成物３として記載されている発明においても、加硫促進剤は、甲２における課題を解決するために、甲２に記載の特定のチアゾール化合物を配合することを前提とした発明といえる。
　そうであれば、当該組成物３の発明自体が、本件特許発明１と同一である場合はさておき、なんらかの相違点が存在する場合には、甲２における課題解決手段である特定のチアゾール化合物をまず配合するとともに、さらにより改善を図ることは行い得ても、当該特定の加硫促進剤を含むことなく、さらなる構成の変更を行うことには同様に阻害要因があるといえる。
　してみれば、表３における組成物３を甲２発明としても、本件発明は甲２発明から想到容易でないから、異議申立人の主張は失当であり、採用できない。
　なお、特許異議申立書に記載された取消理由は、当審からの取消理由としてすべて通知されている。
　
第８　むすび 
　
　以上のとおりであるから、本件特許の請求項１ないし７及び９に係る特許は、いずれも取消理由通知書に記載した取消理由及び特許異議申立書に記載した特許異議申立理由によっては、特許を取り消すことはできない。
　さらに、他に本件特許の請求項１ないし７及び９に係る特許を取り消すべき理由を発見しない。
　また、請求項８に係る特許は、上記のとおり、訂正により削除された。これにより、特許異議申立人による特許異議の申立てについて、請求項８に係る申立ては、申立ての対象が存在しないものとなったため、特許法第１２０条の８第１項で準用する同法第１３５条の規定により却下する。
　
　よって、結論のとおり決定する。  　
【異議決定日】
平成３０年１０月２５日（２０１８．１０．２５）
【訂正の要旨】
審決（決定）の【理由】欄参照。
（５７）【特許請求の範囲】
　【請求項１】
　トレッドが少なくとも：
　−　第１のジエンエラストマーとして、３５から６５ｐｈｒまでの、トランス−１，４−ブタジエニル単位の含量がブタジエニル単位の全体の５０質量％よりも多いエマルジョンスチレン／ブタジエンコポリマー「Ｅ−ＳＢＲ」；
　−　第２のジエンエラストマーとして、３５から６５ｐｈｒまでのポリブタジエン（ＢＲ）；
　−　必要により、第３のジエンエラストマーとして、０から３０ｐｈｒまでの他のジエンエラストマー；
　−　９０から１５０ｐｈｒまでのシリカ；
　−　必要により、１０ｐｈｒ未満のカーボンブラック
　−　可塑化系
を含み、可塑化系が：
　−　１０と６０ｐｈｒの間の含量Ａの、Ｔｇが２０℃よりも高い炭化水素樹脂；
　−　１０と６０ｐｈｒの間の含量Ｂの、２０℃で液体であり且つＴｇが−２０℃よりも低い可塑剤を含み；
　−　Ａ＋Ｂが５０と１００ｐｈｒの間にある、
ゴム組成物を含んでいるタイヤ
であって、
液体可塑剤が、液体ジエンポリマー、ナフテンオイル、パラフィンオイル、ＤＡＥオイル、ＭＥＳオイル、ＴＤＡＥオイル、ＲＡＥオイル、ＴＲＡＥオイル、ＳＲＡＥオイル、鉱油、植物油、エーテル系可塑剤、エステル系可塑剤、リン酸エステル系可塑剤、スルホン酸エステル系可塑剤及びこれらの化合物の混合物からなる群より選ばれ、
ゴム組成物が、１以上の下記式（Ｉ）のチアゾール化合物を含む場合を除く、前記タイヤ
（式中、Ｒ１およびＲ２は、個々に、Ｈ、或いは線状、枝分れまたは環状のアルキル基およびアリール基から選ばれ、必要に応じて１個以上のヘテロ原子によって遮断されたＣ１〜Ｃ２５炭化水素基を示し、Ｒ１およびＲ２は、一緒になって非芳香族環を形成し得；
　Ｒ３は、
　必要に応じて１個以上のヘテロ原子によって遮断され、且つ必要に応じて１個以上の環状Ｃ３〜Ｃ１０アルキルまたはＣ６〜Ｃ１２アリール基によって置換されている線状または枝分れのＣ１〜Ｃ２５アルキル基；または、
　必要に応じて１個以上のヘテロ原子によって遮断され、且つ必要に応じて１個以上の線状、枝分れまたは環状のＣ１〜Ｃ２５アルキルまたはＣ６〜Ｃ１２アリール基（これらの基は必要に応じて１個以上のヘテロ原子によって遮断されている）によって置換されている環状のＣ３〜Ｃ１０アルキル基；
を示す）
　【請求項２】
　Ｅ−ＳＢＲのトランス−１，４−ブタジエニル単位の含量が、ブタジエニル単位の全体の６０質量％よりも多い、請求項１に記載のタイヤ。
　【請求項３】
　Ｅ−ＳＢＲのスチレン含量が、コポリマーの多くても５０質量％に等しい、請求項１又は２に記載のタイヤ。
　【請求項４】
　ゴム組成物が、４５から６５ｐｈｒまでのＥ−ＳＢＲを含んでいる、請求項１〜３のいずれか１項に記載のタイヤ。
　【請求項５】
　ゴム組成物が、３５から５５ｐｈｒまでのＢＲを含んでいる、請求項１〜４のいずれか１項に記載のタイヤ。
　【請求項６】
　第３のジエンエラストマーが、天然ゴム、合成ポリイソプレン、ブタジエンコポリマー、イソプレンコポリマー及びこれらのエラストマーの混合物からなる群より選ばれる、請求項１〜５のいずれか１項に記載のタイヤ。
　【請求項７】
　炭化水素樹脂が、シクロペンタジエンホモポリマー又はコポリマー樹脂、ジシクロペンタジエンホモポリマー又はコポリマー樹脂、テルペンホモポリマー又はコポリマー樹脂、Ｃ５留分ホモポリマー又はコポリマー樹脂、Ｃ９留分ホモポリマー又はコポリマー樹脂、α−メチルスチレンホモポリマー又はコポリマー樹脂及びこれらの樹脂の混合物からなる群より選ばれる、請求項１〜６のいずれか１項に記載のタイヤ。
　【請求項８】
（削除）
　【請求項９】
　液体可塑剤が、ＭＥＳオイル、ＴＤＡＥオイル、ナフテンオイル、植物油及びこれらのオイルの混合物からなる群より選ばれる、請求項
１〜